КАТАЛИЗАТОРЫ ВОССТАНОВЛЕНИЯ ОКСИДОВ АЗОТА ИЗ НАНЕСЕННОЙ НА МЕЛКОПОРИСТОЕ МОЛЕКУЛЯРНОЕ СИТО МЕДИ, СТОЙКИЕ К СТАРЕНИЮ ПРИ КОЛЕБАНИЯХ СОСТАВА БЕДНОЙ/БОГАТОЙ СМЕСИ

x
1. Система очистки отработавших газов, содержащая катализатор-поглотитель NO, расположенный выше по потоку от катализатора SCR, в которой указанный катализатор SCR содержит медь, нанесенную на молекулярное сито, при этом молекулярное сито (а) имеет максимальный размер кольца в восемь тетраэдрических атомов; (b) выбрано из группы, состоящей из алюмосиликатных молекулярных сит, металлозамещенных алюмосиликатных молекулярных сит и алюмофосфатных молекулярных сит; и (с) подвергнуто обработке с целью улучшения гидротермальной стабильности с использованием по меньшей мере одной технологии, выбранной из группы, состоящей из деалюминирования, катионного обмена или обработки фосфорсодержащими соединениями.
2. Система по п.1, в которой молекулярное сито имеет код каркаса, выбранный из группы, состоящей из LEV, ERI и DDR.
3. Система по п.1, в которой молекулярное сито имеет величину отношения диоксида кремния к оксиду алюминия от около 8 до около 150.
4. Система по п.1, в которой указанная медь присутствует в указанном мелкопористом молекулярном сите в количестве от 0,5 до 5 мас.%.
x
5. Система по п.1, в которой указанный катализатор-поглотитель NO содержит благородный металл и основной материал, выбранный из группы, состоящей из щелочного металла, щелочноземельного металла и редкоземельного металла.
x
6. Система по п.1, в которой указанный катализатор-поглотитель NO вносится в первый носитель, а указанный катализатор SCR вносится во второй носитель, и первый носитель расположен перед вторым носителем по отношению к нормальному направлению движения отработавшего газа через систему.
x
7. Система по п.1, дополнительно содержащая компонент аммиак, в которой компонент аммиак вырабатывается указанным катализатором-поглотителем NO.
8. Система по любому из предшествующих пунктов, дополнительно содержащая изменяющуюся восстановительную газовую среду и окислительную газовую среду, в которой указанный катализатор SCR подвергается попеременному воздействию указанных газовых сред.
9. Система по п.8, в которой указанная восстановительная газовая среда является бедным отработавшим газом, а указанная окислительная газовая среда является богатым отработавшим газом.
10. Способ применения катализатора, содержащий:
3
x
3
подвергание катализатора SCR воздействию восстановительной газовой среды, содержащей NH, вырабатываемый на катализаторе-поглотителе NO, и применение катализатора SCR для накопления NH во время данного этапа подвергания;
x
x
3
и приведения катализатора SCR в контакт с NO в невосстанавливающей газовой среде для обеспечения эффекта селективного восстановления указанного NO накопленным NH;
где указанный катализатор SCR содержит медь, нанесенную на молекулярное сито, при этом данное молекулярное сито (а) имеет максимальный размер кольца в восемь тетраэдрических атомов; (b) выбрано из группы, состоящей из алюмосиликатных молекулярных сит, металлозамещенных алюмосиликатных молекулярных сит и алюмофосфатных молекулярных сит; и (с) подвергнуто обработке с целью улучшения гидротермальной стабильности с помощью по меньшей мере одной технологии, выбранной из группы, состоящей из деалюминирования, катионного обмена, или обработки фосфорсодержащими соединениями.
11. Способ по п.10, который дополнительно содержит этапы:
x
x
приведения катализатора-поглотителя NO в контакт с бедным отработавшим газом, содержащим NO,
x
x
использование катализатора-поглотителя NO для сохранения по меньшей мере одной порции NO в указанном бедном отработавшем газе.
x
12. Способ по п.10, в котором молекулярное сито имеет код каркаса, выбранного из группы, состоящей из LEV, ERI и DDR; при котором медь присутствует в указанном мелкопористом молекулярном сите в количестве от 0,5 до 5 мас.%; и в котором указанный катализатор-поглотитель NO содержит благородный металл и основной материал, выбранный из группы, состоящей из щелочного металла, щелочноземельного металла и редкоземельного металла.
13. Способ очистки отработавшего газа, включающий:
x
x
а. подвергание катализатора-поглотителя NO и катализатора SCR воздействию бедного отработавшего газа, при котором указанный катализатор SCR размещен по отношению к направлению потока отработавшего газа вслед за указанным катализатором-поглотителем NO и при котором указанный катализатор SCR содержит медь, нанесенную на молекулярное сито, при этом молекулярное сито (а) имеет максимальный размер кольца в восемь тетраэдрических атомов; (b) выбрано из группы, состоящей из алюмосиликатных молекулярных сит, металлозамещенных алюмосиликатных молекулярных сит и алюмофосфатных молекулярных сит; и (с) подвергнуто обработке с целью улучшения гидротермальной стабильности с помощью по меньшей мере одной технологии, выбранной из группы, состоящей из деалюминирования, катионного обмена, или обработки фосфорсодержащими соединениями;
x
b. подвергание указанного катализатора-поглотителя NO и указанного катализатора SCR воздействию восстановительной газовой среды; и
c. циклическое повторение этапов (а) и (b);
x
x
x
3
3
x
3
x
при котором указанный катализатор-поглотитель NO накапливает NO во время этапа (а) и выделяет NO для выработки NH во время этапа (b); а указанный катализатор SCR накапливает NH, вырабатываемый указанным катализатором-поглотителем NO во время этапа (b), и использует запасенный NH для селективного восстановления NO во время этапа (а).
x
x
14. Способ по п.13, в котором указанная восстановительная газовая среда создается во время одного или нескольких процессов, выбранных из регенерации сажевого фильтра, регенерации катализатора-поглотителя NO и десульфатирования катализатора-поглотителя NO.